(57)【要約】      （修正有）【課題】表基材の成分としてポリ乳酸を含むことの有用性とシーラントにポリブチレンサクシネートを成分として含むことの有用性を活かす積層構成のフィルムとしながら、低温にてもヒートシールが行なえる生分解性フィルムを提供する。【解決手段】ポリ乳酸を主原料とした延伸フィルムを表基材２とし、該表基材２に生分解性を有するシーラントフィルム３が貼り合わされた積層構成を有し、シーラントフィルム３は、脂肪族系ポリエステル樹脂とポリ乳酸樹脂とを成形材料とし、この脂肪族系ポリエステル樹脂とポリ乳酸樹脂とを重量比で８０：２０〜２０：８０の割合で組み合わせてなるものである。【選択図】図１
2008087332.tif 000002
【特許請求の範囲】
【請求項１】
ポリ乳酸を主原料とした延伸フィルムを表基材とし、該表基材に生分解性を有するシーラントフィルムが貼り合わされた積層構成を有する生分解性フィルムであって、
前記シーラントフィルムは、脂肪族系ポリエステル樹脂とポリ乳酸樹脂とを成形材料とし、この脂肪族系ポリエステル樹脂とポリ乳酸樹脂とを重量比で８０：２０〜２０：８０の割合で組み合わせてなるものであることを特徴とする生分解性フィルム。
【請求項２】
上記シーラントフィルムは、脂肪族系ポリエステル樹脂とポリ乳酸樹脂とが混合してなるものである請求項１に記載の生分解性フィルム。
【請求項３】
上記シーラントフィルムは、脂肪族系ポリエステル樹脂とポリ乳酸樹脂とを共押出しした積層構成とされている請求項１に記載の生分解性フィルム。
【請求項４】
上記シーラントフィルムは、脂肪族系ポリエステル樹脂とポリ乳酸樹脂とが混合された層を少なくとも一層有する積層構成とされている請求項１に記載の生分解性フィルム。
【請求項５】
上記シーラントフィルムは、共押出しした複数層の積層構成とされていて、少なくとも一層が脂肪族系ポリエステル樹脂とポリ乳酸樹脂とが混合された層であり、他の層が脂肪族系ポリエステル樹脂からなる層、またはポリ乳酸樹脂からなる層の何れかである請求項１に記載の生分解性フィルム。
【請求項６】
請求項１〜５の何れか一項の生分解性フィルムを用いてヒートシールにより製袋したことを特徴とする包装袋。
【発明の詳細な説明】
【技術分野】
【０００１】
本発明は生分解性フィルムとこの生分解性フィルムを用いてなる包装袋に関するものである。
【背景技術】
【０００２】
従来から、プラスチックを包装材料とした包装袋を使用した後にはこの包装袋がゴミとなってゴミ廃棄物の増加を招くことなどが問題となっていることから、近年、その包装材料を自然界の微生物の働きによって分解される生分解性プラスチックが提案されている。例えば、ポリ乳酸を基材フィルムの主成分とするようにしたり（特許文献１）、ポリ乳酸とその他の脂肪族ポリエステルとを基材フィルムの主要な成分とすること（特許文献２）が提案されるようになってきている。
【特許文献１】特許第３５２０５７４号公報
【特許文献２】特開平１１−２２２５２８号公報
【発明の開示】
【発明が解決しようとする課題】
【０００３】
上述した包装材料から包装袋を具体的に得るようにする場合、ポリ乳酸を主成分とした延伸フィルムを表基材とし、この表基材にシーラントフィルムを接着剤を介してラミネート（ドライラミネート）した積層構成の包装材料としたり、或いは表基材とシーラントフィルムとの二層の間に中間層を設けられるように押出しラミネートした積層構成の包装材料を用いることが検討されていた。
しかしながら、包装袋を作る場合にはヒートシール、溶断シールなどの工程が必要となるが、表基材の成分としてポリ乳酸を使用すると、表基材自体の耐熱性が乏しく、他のポリエチレンテレフタレート（ＰＥＴ）フィルム、二軸延伸ナイロン（ＯＮｙ）フィルム、二軸延伸ポリプロピレン（ＯＰＰ）フィルムなどの汎用基材フィルムを表基材として使用する場合と比べて、シール条件を高温としたり、シール時間を長くするなどと厳しいものとするほど、前記表基材が収縮、溶解し易いものである。そのため、低温シール性に優れたシーラントフィルムを表基材に貼り合わされた包装材料でないと、シール条件幅が狭くなってしまい、シール充填に対応できる充填機も少なくなるという問題が生じる。
【０００４】
一方、包装材料でのシーラントフィルムも生分解できるものであることが重要となっている。そして、生分解できるシーラントとして、例えば石油系材料であるポリブチレンサクシネートを主成分としたフィルムが現在においては製造、販売されている。このフィルムとポリ乳酸延伸フィルム（表基材）とをラミネートにより組み合わせた積層構成の包装材料とすると、その包装材料や包装袋全体を生分解させることが可能と考えられる。
しかし、ポリブチレンサクシネートのシーラントは低温シール性に優れてはいないため、前記積層構成の包装材料でのシール条件幅は狭くなってしまうのが現状であり、生分解性があって、且つシール適正条件が広い積層フィルムの包装材料の製造は困難なものであった。
そこで本発明は上記事情に鑑み、表基材の成分としてポリ乳酸を含むことの有用性とシーラントに上記ポリブチレンサクシネートを成分として含むことの有用性を活かす積層構成のフィルムとしながら、低温にてもヒートシールが行なえるようにすることを課題とし、生分解性が良好な包装材料を得ることを目的とするものである。
【課題を解決するための手段】
【０００５】
本発明は上記課題を考慮してなされたもので、ポリ乳酸を主原料とした延伸フィルムを表基材とし、該表基材に生分解性を有するシーラントフィルムが貼り合わされた積層構成を有する生分解性フィルムであって、前記シーラントフィルムは、脂肪族系ポリエステル樹脂とポリ乳酸樹脂とを成形材料とし、この脂肪族系ポリエステル樹脂とポリ乳酸樹脂とを重量比で８０：２０〜２０：８０の割合で組み合わせてなるものであることを特徴とする生分解性フィルムを提供して、上記課題を解消するものである。
【０００６】
そして、本発明において、上記シーラントフィルムは、脂肪族系ポリエステル樹脂とポリ乳酸樹脂とが混合してなるものとすることが可能である。
また、本発明において、上記シーラントフィルムは、脂肪族系ポリエステル樹脂とポリ乳酸樹脂とを共押出しした積層構成とされているものとすることが可能である。
また、本発明において、上記シーラントフィルムは、脂肪族系ポリエステル樹脂とポリ乳酸樹脂とが混合された層を少なくとも一層有する積層構成とされているものとすることが可能である。
また、本発明において、上記シーラントフィルムは、共押出しした複数層の積層構成とされていて、少なくとも一層が、脂肪族系ポリエステル樹脂とポリ乳酸樹脂とが混合された層であり、他の層が、脂肪族系ポリエステル樹脂からなる層、またはポリ乳酸樹脂からなる層の何れかとすることが可能である。
また、もう一つの発明は、上記生分解性フィルムを用いてヒートシールにより製袋したことを特徴とする包装袋であり、この包装袋を提供して上記課題を解消するものである。
【発明の効果】
【０００７】
本発明により、低温シール適性を向上させることができる。また、ポリブチレンサクシネートは汎用フィルムのＰＥ、ＰＰ、ＰＥＴなどと同じく石油を原料としているが、ポリ乳酸はトウモロコシなどの植物を原料としており、従って、シーラントフィルムに部分的でもポリ乳酸が含まれているため、本包装材料中の植物原料の割合が高くなり、化石燃料の使用削減に寄与できる。
【発明を実施するための最良の形態】
【０００８】
つぎに本発明を図示の実施の形態に基づいて詳細に説明する。
本発明の生分解性フィルム１は、ポリ乳酸延伸フィルムを表基材２とし、図１に示すようにこの表基材２の片面にシーラントフィルム３を接着剤４を介して貼り合わせたものである。そして前記シーラントフィルム３は脂肪族系ポリエステル樹脂とポリ乳酸樹脂とを組み合わせてなるものであり、脂肪族系ポリエステル樹脂とポリ乳酸樹脂との組み合せは両者を混合した層としたり、単層の重ね合わせとすることができる。
その一例として、以下のように多層（三層）にして共押出しラミネートした積層構成として形成されている。なお、以下の積層構成をＡとする。
【０００９】
外層５：ポリブチレンサクシネートからなる層
内層６：ポリブチレンサクシネートとポリ乳酸樹脂とを重量比２：８で混合した層
外層７：ポリブチレンサクシネートからなる層
層厚比率  外層（５）：内層（６）：外層（７）＝８：１４：８
【００１０】
ポリブチレンサクシネートは、ジカルボン酸成分であるコハク酸およびジヒドロキシ化合物成分である１，４−ブタンジオールから構成されている。また、三層全体としてポリブチレンサクシネートとポリ乳酸樹脂との重量比は約６０：４０とされている。
【００１１】
このように本実施の形態での生分解性フィルム１において、上記シーラントフィルム３は、共押出しした三層の積層構成とされていて、その三層中の内層がポリブチレンサクシネートとポリ乳酸樹脂とが混合された層であり、他の二層それぞれがポリブチレンサクシネートからなる層としている。このシーラントフィルム３が表基材２に貼り合わせられて生分解性フィルム１が構成されており、これを包装材料として重ね合わせて所要の辺部をヒートシールして製袋することで包装袋が得られる。
包装材料としての生分解性フィルム１では上述したように表基材がポリ乳酸延伸フィルムからなり、またシーラントの部分においてもポリブチレンサクシネートとポリ乳酸樹脂との組み合せとなっているため、生分解性が良好な包装材料となり、生分解性が良好な包装袋が得られる。
【００１２】
上記実施の形態において、シーラントフィルム３がポリブチレンサクシネートとポリ乳酸樹脂との組み合せとしたが、本発明においてこれに限定されるものではなく、脂肪族系ポリエステル樹脂と前記ポリ乳酸樹脂とが組み合わされているものであればよい。そして、シーラントフィルムは、前記脂肪族系ポリエステル樹脂とポリ乳酸樹脂とを重量比で８０：２０〜２０：８０の割合で組み合わせてなるものであればよい。
【００１３】
上記実施の形態ではシーラントフィルム自体を三層の積層構成としたが、本発明はこれに限定されるものではない。例えば、図２に示すようにシーラントフィルム３を、脂肪族系ポリエステル樹脂とポリ乳酸樹脂とが混合してなる一層としてもよく、脂肪族系ポリエステル樹脂とポリ乳酸樹脂とが混合してなる層が多層となっているものであってもよい。
また、上述したように複数層とする場合においても、脂肪族系ポリエステル樹脂とポリ乳酸樹脂とを共押出しし、脂肪族系ポリエステル樹脂からなる層とポリ乳酸樹脂からなる層とが積層された構成とするようにしてもよい。さらには、少なくとも一層が脂肪族系ポリエステル樹脂とポリ乳酸樹脂とが混合された層であり、他の層（例えば上記外層）が脂肪族系ポリエステル樹脂からなる層、またはポリ乳酸樹脂からなる層の何れかであるようにしてもよい。
また、バリア性を付与するために上記表基材のポリ乳酸の延伸フィルムに無機酸化物の蒸着層を設けるようにすることも可能である。
【００１４】
つぎに本発明の生分解性フィルムでのシール適性について、上記積層構成Ａを有する実施例と比較例との対比をして以下に説明する。
上記積層構成Ａのシーラントフィルムとポリ乳酸（ＰＬＡ）延伸フィルムとを貼り合わせた生分解性フィルムのヒートシール評価を行なった。比較として表基材に汎用フィルムである二軸延伸ポリプロピレン（ＯＰＰ）フィルム、シーラントとして同じく汎用フィルムの無延伸ポリプロピレン（ＣＰＰ）フィルム、生分解性フィルムのポリブチレンサクシネート（ＰＢＳ）フィルムを用いた比較例も作成して評価した。実施例と比較例のフィルムの層構成を表１に示した。
【００１５】
【表１】
2008087332.tif 000003
【００１６】
（評価方法）
実施例、比較例１〜３をヒートシールし、シール強度及びシール部の剥離状態、収縮度合いを評価した。表２に評価結果を示す。
１）シール条件
７０〜１８０℃、０．５秒×０．２ＭＰａ
２）シール強度評価方法
ＪＩＳ  Ｚ１７０７準拠、９０度剥離測定。
３）剥離状態評価方法
シール強度測定時に、剥離された面を観察し、以下に分類した。
擬似接着…ほとんど接着していない。
界面剥離…シーラントフィルム同士の間が剥離した。
凝集剥離…シール面同士が融着し、融着層の中で剥離した。
層間剥離…シール面でなく、ラミネート間で剥離した。
４）収縮度合い評価方法
シール部の収縮度合いを以下に分類した。
０：収縮無し
収縮：収縮ある。
収縮１：収縮目立つ。
収縮２：収縮かなり目立つ。
収縮３：収縮相当激しい。
消失：シールでフィルムが溶けた。
【００１７】
【表２】
2008087332.tif 000004
【００１８】
図３は実施例と比較例１〜３とのヒートシールカーブ（ヒートシール強度とヒートシール温度の関係）を示していて、ａは実施例、ｂは比較例１、ｃは比較例２、ｄは比較例３である。シーラントがポリブチレンサクシネート系樹脂とポリ乳酸樹脂の共押出しフィルムとされている積層構成Ａのシーラントフィルムを有する実施例は、９０度からヒートシールカーブが立ち上がり、安定した強度を示した。
フィルムの収縮する温度は比較例１〜３では大きく変わらなかったが、シーラントフィルムがＣＰＰ、ＰＢＳである構成では、シールカーブの立ち上がりも遅いため、シール強度が出て、且つ外観が問題無くシールできる温度の範囲が狭かった。
以上のことから、シーラントフィルムがポリブチレンサクシネート系樹脂とポリ乳酸樹脂とを有する構成であり、このシーラントフィルムを表基材に貼り合わせた生分解性フィルムにおいては低温シール適性が良好であることが分かった。
【図面の簡単な説明】
【００１９】
【図１】本発明に係る生分解性フィルムの一例を断面で示す説明図である。
【図２】他の例を断面で示す説明図である。
【図３】ヒートシールカーブをグラフで示す説明図である。
【符号の説明】
【００２０】
１…生分解性フィルム
２…表基材
３…シーラントフィルム
４…接着剤
【図１】
2008087332.tif 000005
【図２】
2008087332.tif 000006
【図３】
2008087332.tif 000007